(57)【要約】【課題】電磁波の透過性に優れるとともに、美的外観に優れた時計用文字板を提供すること、また、前記時計用文字板を備えた時計を提供すること。【解決手段】本発明の時計用文字板１は、電磁波透過性を有する材料で構成された基材２と、主として鼈甲で構成された鼈甲膜３と、金属材料で構成された反射膜４と、金属酸化物で構成された酸化物被膜５とを有していることを特徴とする。基材２は、鼈甲膜３と反射膜４との間に設けられている。基材２は、プラスチック材料で構成されたものであり、反射膜４は、ＡｇおよびＡｌよりなる群から選択される１種または２種以上を含む材料で構成されたものである。【選択図】図６
2008164530.tif 000002
【特許請求の範囲】
【請求項１】
電磁波透過性を有する材料で構成された基材と、
主として鼈甲で構成された鼈甲膜と、
外光を反射する機能を有する反射膜とを有していることを特徴とする時計用文字板。
【請求項２】
前記反射膜が、前記鼈甲膜に接触して設けられている請求項１に記載の時計用文字板。
【請求項３】
前記基材が、前記鼈甲膜と前記反射膜との間に設けられている請求項１に記載の時計用文字板。
【請求項４】
前記鼈甲膜の厚さは、５０〜１０００μｍである請求項１ないし３のいずれかに記載の時計用文字板。
【請求項５】
前記反射膜は、ＡｕおよびＣｕよりなる群から選択される１種または２種以上を含む材料で構成されたものである請求項１ないし４のいずれかに記載の時計用文字板。
【請求項６】
前記反射膜は、ＡｇおよびＡｌよりなる群から選択される１種または２種以上を含む材料で構成されたものである請求項１ないし５のいずれかに記載の時計用文字板。
【請求項７】
前記反射膜の厚さは、０．００５〜２．５μｍである請求項１ないし６のいずれかに記載の時計用文字板。
【請求項８】
前記基材が、プラスチック材料で構成されたものである請求項１ないし７のいずれかに記載の時計用文字板。
【請求項９】
前記基材が、光透過性を有するものであり、かつ、
前記反射膜が、開口部を有するものである請求項１ないし８のいずれかに記載の時計用文字板。
【請求項１０】
前記反射膜に設けられた前記開口部の幅は、１０〜１５０μｍである請求項９に記載の時計用文字板。
【請求項１１】
前記反射膜を平面視したときに前記開口部が占める面積率が、１５〜５５％である請求項９または１０に記載の時計用文字板。
【請求項１２】
時計用文字板は、ソーラー時計用文字板である請求項９ないし１１のいずれかに記載の時計用文字板。
【請求項１３】
請求項１ないし１２のいずれかに記載の時計用文字板を備えたことを特徴とする時計。
【発明の詳細な説明】
【技術分野】
【０００１】
本発明は、時計用文字板および時計に関する。
【背景技術】
【０００２】
時計、時計用文字板は、実用品としての機能が求められるとともに、装飾品としての装飾性（美的外観）が求められる。
従来、時計用文字板としては、高級感のある外観を得るために、一般に、金属材料で構成されたものが用いられてきた。そして、純金、純銀等の無垢材料では表現が困難な外観を得るために、複雑な組成を有する合金で構成された文字板を用いる試みもある（例えば、特許文献１参照）。
【０００３】
また、近年、電波を受信し、自動で時刻調整を行う機能等を備えた電波時計が、普及しつつある。このような電波時計用の文字板では、優れた電波透過性が求められる。このため、電波時計においては、金属材料で構成された文字板を適用するのが困難であり、プラスチック材料で構成された文字板が用いられている。また、プラスチック材料は、成形性に優れ、複雑な形状の文字板の製造にも好適に対応することができる。しかしながら、プラスチック材料で構成された文字板は、高級感に欠け、美的外観に劣るものであった。
【０００４】
【特許文献１】特開２００６−２４９５１０号公報
【発明の開示】
【発明が解決しようとする課題】
【０００５】
本発明の目的は、電磁波の透過性に優れるとともに、美的外観に優れた時計用文字板を提供すること、また、前記時計用文字板を備えた時計を提供することにある。
【課題を解決するための手段】
【０００６】
このような目的は、下記の本発明により達成される。
本発明の時計用文字板は、電磁波透過性を有する材料で構成された基材と、
主として鼈甲で構成された鼈甲膜と、
外光を反射する機能を有する反射膜とを有していることを特徴とする。
これにより、電磁波の透過性に優れるとともに、美的外観に優れた時計用文字板を提供することができる。
【０００７】
本発明の時計用文字板では、前記反射膜が、前記鼈甲膜に接触して設けられていることが好ましい。
これにより、時計用文字板の外観を、より鮮やかな色調を有するものとすることができる。
本発明の時計用文字板では、前記基材が、前記鼈甲膜と前記反射膜との間に設けられていることが好ましい。
これにより、時計用文字板の色調を十分に明るいものとしつつ、深み、奥行き感のある天然素材としての鼈甲の質感を、より効果的に表現することができ、時計用文字板の美的外観を特に優れたものとすることができる。
【０００８】
本発明の時計用文字板では、前記鼈甲膜の厚さは、５０〜１０００μｍであることが好ましい。
これにより、時計用文字板の色調を十分に明るいものとしつつ、鼈甲の質感をより効果的に表現することができ、時計用文字板の美的外観を特に優れたものとすることができる。
【０００９】
本発明の時計用文字板では、前記反射膜は、ＡｕおよびＣｕよりなる群から選択される１種または２種以上を含む材料で構成されたものであることが好ましい。
これにより、鼈甲の質感をより効果的に表現することができ、時計用文字板の美的外観を特に優れたものとすることができる。また、鼈甲膜の厚さが比較的薄いものであっても、鼈甲の質感を十分に発揮させることができる。
【００１０】
本発明の時計用文字板では、前記反射膜は、ＡｇおよびＡｌよりなる群から選択される１種または２種以上を含む材料で構成されたものであることが好ましい。
これにより、時計用文字板の外観を、より鮮やかな色調を有するものとすることができる。
本発明の時計用文字板では、前記反射膜の厚さは、０．００５〜２．５μｍであることが好ましい。
これにより、時計用文字板としての電磁波の透過性を十分に優れたものとしつつ、時計用文字板の外観を、より鮮やかな色調を有するものとすることができる。
【００１１】
本発明の時計用文字板では、前記基材が、プラスチック材料で構成されたものであることが好ましい。
これにより、時計用文字板全体としての電磁波の透過性を特に優れたものとすることができる。また、プラスチック材料は、各種材料の中でも、特に優れた成形性を有しており、複雑な形状の時計用文字板の製造にも好適に適用することができる。また、時計用文字板の製造コストの抑制の観点からも好ましい。
【００１２】
本発明の時計用文字板では、前記基材が、光透過性を有するものであり、かつ、
前記反射膜が、開口部を有するものであることが好ましい。
これにより、時計用文字板全体としての光透過性を優れたものとすることができ、例えば、時計用文字板を、ソーラー時計に好適に適用することができる。
本発明の時計用文字板では、前記反射膜に設けられた前記開口部の幅は、１０〜１５０μｍであることが好ましい。
これにより、時計用文字板の美的外観を十分に優れたものとしつつ、時計用文字板全体としての光透過性を特に優れたものとすることができる。
【００１３】
本発明の時計用文字板では、前記反射膜を平面視したときに前記開口部が占める面積率が、１５〜５５％であることが好ましい。
これにより、時計用文字板の美的外観を十分に優れたものとしつつ、時計用文字板全体としての光透過性を特に優れたものとすることができる。
本発明の時計用文字板は、ソーラー時計用文字板であることが好ましい。
ソーラー時計用の時計用文字板は、光の優れた透過性が求められるとともに、優れた美的外観等も求められるが、上記の本発明によればこれらの要件を同時に満足することができる。すなわち、上記本発明は、ソーラー時計用文字板に適用した際に、その効果がより顕著に発揮される。
本発明の時計は、本発明の時計用文字板を備えたことを特徴とする。
これにより、電磁波の透過性に優れるとともに、美的外観に優れた時計用文字板を備えた時計を提供することができる。
【発明の効果】
【００１４】
本発明によれば、電磁波の透過性に優れるとともに、美的外観に優れた時計用文字板を提供すること、また、前記時計用文字板を備えた時計を提供することができる。
【発明を実施するための最良の形態】
【００１５】
以下、本発明の好適な実施形態について、添付図面を参照しつつ説明する。
《第１実施形態》
＜時計用文字板＞
まず、本発明の時計用文字板の第１実施形態について説明する。
図１は、本発明の時計用文字板の第１実施形態を示す断面図、図２は、反射膜が有する開口部の形状（パターン）の一例を説明するための模式的な平面図、図３は、反射膜が有する開口部の形状（パターン）の他の一例を説明するための模式的な平面図である。
【００１６】
図１に示すように、本実施形態の時計用文字板１は、基板（基材）２と、鼈甲膜３と、反射膜（金属被膜）４と、酸化物被膜５とを有している。時計用文字板１は、通常、基板２の鼈甲膜３で被覆された面側（図１中上側）が、観察者側を向くようにして用いられるものである（後述する第２実施形態についても同様）。以下の説明では、図１中、上側を「（外光の）入射側」、図１中の下側を「（外光の）出射側」として説明する（後述する図４、図５、図６、図７についても同様）。
【００１７】
［基板］
基板２は、電磁波透過性を有する材料で構成されたものである。これにより、例えば、時計用文字板１を、太陽電池を備えたソーラー時計や、電波時計等に好適に適用することができる。なお、本発明において、電磁波の透過性とは、可視光（以下、単に、光とも言う）や電波等、所定の波長領域の電磁波に関して透過性を示すものであればよい。
【００１８】
基板２が光の透過性を有するものである場合、基板２についての光の透過率は、８０％以上であるのが好ましく、９０％以上であるのがより好ましい。このように、基板２についての光の透過率が十分に高いものであることにより、時計用文字板１全体としての光の透過率を十分に高いものとすることができる。その結果、時計用文字板１を、ソーラー時計に好適に適用することができる。なお、本明細書においては、特に断りのない限り、光の透過率とは、ＪＩＳ  Ｚ  ８９０２で規定されるキセノン白色光を光源として用いた場合についての、光の透過率のことを指す。また、本明細書においては、光の反射率、吸収率についても、上記と同様に、特に断りのない限り、それぞれ、ＪＩＳ  Ｚ  ８９０２で規定されるキセノン白色光を光源として用いた場合についての、反射率、吸収率のことを指す。
【００１９】
光透過性および電波透過性を有する材料としては、例えば、各種プラスチック材料、各種ガラス材料、各種セラミックス材料等が挙げられるが、基板２を構成する材料としては、プラスチック材料が好ましい。プラスチック材料は、一般に、成形性（成形の自由度）に優れており、種々の形状の時計用文字板１の製造に好適に適用することができる。また、基板２がプラスチック材料で構成されたものであると、時計用文字板１の製造コスト低減に有利である。また、プラスチック材料は、一般に、他の材料に比べて、光（可視光）の透過性および電波の透過性が優れている。以下の説明では、基板２がプラスチック材料で構成された例を、中心に説明する。
【００２０】
基板２を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板２は、主として、ポリカーボネートおよび／またはアクリロニトリル−ブタジエン−スチレン共重合体で構成されたものであるのが好ましい。これにより、時計用文字板１全体としての強度を特に優れたものとすることができる。また、時計用文字板１の製造時においては、基板２の成形の自由度が増す（成形のし易さが向上する）ため、より複雑な形状の時計用文字板１であっても、容易かつ確実に製造することができる。また、基板２がポリカーボネート（ＰＣ）、アクリロニトリル−ブタジエン−スチレン共重合体（ＡＢＳ樹脂）から選択される少なくとも１種を含む材料で構成されたものであると、基板２と被膜との密着性を特に優れたものとすることができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上されることができる。
【００２１】
なお、基板２は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。
基板２は、各部位でその組成が実質的に均一な組成を有するものであってもよいし、部位によって組成の異なるものであってもよい。
【００２２】
また、基板２の形状、大きさは、特に限定されず、通常、時計用文字板１の形状、大きさに基づいて決定される。なお、図示の構成では、基板（基材）２は、平板状をなすものであるが、例えば、湾曲板状等をなすものであってもよい。
基板２の平均厚さは、特に限定されないが、２００〜７００μｍであるのが好ましく、３００〜６００μｍであるのがより好ましい。基板２の平均厚さが前記範囲内の値であると、時計用文字板１をソーラー時計に適用する場合に、時計用文字板１の光透過性を十分に高いものとしつつ、太陽電池の自色が透けて見えるのをより効果的に防止することができ、美的外観（高級感）を特に優れたものとすることができる。
【００２３】
［鼈甲膜］
基板２についての外光の入射側には、主として鼈甲で構成された鼈甲膜３が設けられている。このような鼈甲膜３を有することにより、時計用文字板１の外観を、天然素材である鼈甲の質感を有する、優れたものとすることができる。なお、本明細書中において、「主として」とは、対象とする構成中における含有率（例えば、鼈甲膜３中における鼈甲の含有率）が、５０ｗｔ％以上であることを指し、特に、９０ｗｔ％以上であるのが好ましく、９５ｗｔ以上であるのがより好ましい。
【００２４】
鼈甲は、一般に、電波透過性、光透過性を有するものである。鼈甲膜３についての光の透過率は、鼈甲膜３の厚さや鼈甲の種類等により異なるが、５〜８０％であるのが好ましく、１０〜５０％であるのがより好ましい。鼈甲膜３についての光の透過率が前記範囲内の値であると、時計用文字板１全体としての光の透過性を十分に優れたものとしつつ、時計用文字板１の美的外観（高級感）を特に優れたものとすることができる。なお、鼈甲の電波の透過性は極めて高いため、電波時計に好適に適用することができ、時計用文字板１の厚さが比較的厚い場合等であっても、電波の吸収、反射は、通常、問題にならない。
なお、鼈甲膜３は、鼈甲以外の成分、例えば、プラスチック成分等を含んでいてもよい。
【００２５】
また、鼈甲膜３の平均厚さは、特に限定されないが、５０〜１０００μｍであるのが好ましく、７０〜３００μｍであるのがより好ましい。鼈甲膜３の平均厚さが前記範囲内の値であると、時計用文字板１全体としての光の透過率を十分優れたものとしつつ、鼈甲の質感を、より深みのあるもの、より奥行き感のあるものとして表現することができ、時計用文字板１の美的外観（高級感）を特に優れたものとすることができる。
【００２６】
ところで、鼈甲は、独特の質感（色調、透明感、艶感等）を有し、他の材料では表現が困難な外観を呈するものである。しかしながら、単に、鼈甲からなる文字板を時計に組み込んだ場合には、当該文字板の外観は、暗くくすんだ色調となり、鼈甲が本来有している質感を十分に発揮させることができない。これは、以下のような理由によるものであると考えられる。すなわち、文字板を有する時計においては、一般に、文字板の背面側には、ケース内に収納されたムーブメント等が配されているため、文字板の背面側が陰となってしまい、鼈甲に独特の透明感、艶感等が表現されないものと考えられる。
そこで、本発明では、鼈甲膜の背面側に、外光を反射する機能を有する反射膜を設けることとした。
【００２７】
［反射膜（金属被膜）］
上述した基板２と鼈甲膜３との間には、反射膜４が設けられている。
時計用文字板１の外表面（図中上側）から入射した光は、その一部が鼈甲膜３の第１の面３１（反射膜４に対向する面とは反対側の表面）で反射されるとともに、鼈甲膜３の内部に進入する。鼈甲膜３の内部に進入した光は、反射膜４の表面（鼈甲膜３に対向する面）で反射される。このように、鼈甲膜３の背面側に反射膜４が配されることにより、鼈甲膜の第１の面３１で反射した光とともに、第２の面３２側から鼈甲膜３の内部を透過した光を、観察者側に出射することができる。その結果、鼈甲が本来有している質感を十分に発揮させることができ、時計用文字板１の美的外観（高級感）を十分に優れたものとすることができる。
【００２８】
反射膜４は、光を反射する機能を有するものであれば、いかなる材料で構成されたものであってもよいが、金属材料で構成されたものであるのが好ましい。これにより、鼈甲が本来有する質感をより効果的に表現することができ、時計用文字板１の美的外観（高級感）を特に優れたものとすることができる。以下の説明では、反射膜４が、主として金属材料で構成された金属被膜である場合について、中心的に説明する。
【００２９】
反射膜（金属被膜）４を構成する金属材料としては、各種金属（合金を含む）を用いることができ、より具体的には、例えば、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ｈｆ、Ａｇ、Ｃｏ、Ｉｎ、Ｗ、Ｔｉ、Ｒｈや、これらのうち少なくとも１種を含む合金が挙げられる。中でも、反射膜４が、ＡｕおよびＣｕよりなる群から選択される１種または２種以上を含む材料で構成されたものであると、鼈甲が本来有している独特の質感をより効果的に表現することができ、時計用文字板１の美的外観を特に優れたものとすることができる。また、鼈甲膜３の厚さが比較的薄いものであっても、鼈甲の質感を十分に発揮させることができる。すなわち、反射膜を上記のような材料で構成されたものとすることは、限られた資源としての鼈甲を有効利用する観点からも好ましい。また、反射膜４が、ＡｇおよびＡｌよりなる群から選択される少なくとも１種を含む材料（合金を含む）で構成されたものであると、上述したような反射膜３での反射をより効果的に発現させることができ、時計用文字板１の外観を、より鮮やかな色調を有するものとすることができる。また、反射膜（金属被膜）４が上記のような材料で構成されたものであると、反射膜（金属被膜）４と、後述する酸化物被膜５との密着性を特に優れたものとすることができる。また、反射膜４は、各部位で均一な組成を有するものであってもよいし、そうでなくてもよい。例えば、反射膜４は、含有成分（組成）が厚さ方向に順次変化するもの（傾斜材料）であってもよい。また、反射膜４は、複数の層を有する積層体であってもよい。また、反射膜４が積層体である場合、例えば、実質的に金属材料を含まない材料で構成された層を有していてもよい。より具体的には、反射膜４は、金属材料で構成された２つの層の間に、金属酸化物等で構成された層が介挿された構成を有するものであってもよい。
【００３０】
また、本実施形態において、反射膜４は、鼈甲膜３に接触して設けられている。これにより、反射膜４の表面で反射した光は、直接、鼈甲膜３に入射することとなり、時計用文字板１の外観を、より鮮やかな色調を有するものとすることができる。
反射膜４の平均厚さは、特に限定されないが、０．００５〜２．５μｍであるのが好ましく、０．００７〜０．９μｍであるのがより好ましく、０．０１〜０．５μｍであるのがさらに好ましい。反射膜４の平均厚さが前記範囲内の値であると、反射膜４の内部応力が高くなるのを十分に防止しつつ、上述した反射膜４の機能をより効果的に発揮することができ、時計用文字板１の美的外観を特に優れたものとすることができる。また、反射膜（金属被膜）４と後述する酸化物被膜５との密着性を特に優れたものとすることができる。これに対し、反射膜４の平均厚さが前記下限値未満であると、反射膜４の構成材料等によっては、上述した反射膜４の機能を十分に発揮するのが困難となり、時計用文字板１全体としての美的外観を十分に優れたものとするのが困難になる可能性がある。また、反射膜（金属被膜）４、酸化物被膜５の構成材料等によっては、反射膜（金属被膜）４と酸化物被膜５との密着性を十分に向上させるのが困難になる可能性がある。一方、反射膜４の平均厚さが前記上限値を超えると、時計用文字板１全体としての電磁波（電波）の透過率が減少する傾向が顕著に現れ、時計用文字板１を電波時計に適用するのが困難となる。また、反射膜４の平均厚さが前記上限値を超えると、反射膜４の各部位における膜厚のばらつきが大きくなる傾向を示す。また、反射膜４の平均厚さが特に大きい場合は、反射膜４の内部応力が高くなり、クラック等が発生し易くなる。
【００３１】
また、反射膜４は、所定のパターンで設けられた開口部４１を有している。このように、開口部４１を有することにより、時計用文字板１に入射した光の一部を、基板２に導くことができ、その結果、入射したのとは反対側から出射させることができる。すなわち、時計用文字板１に入射した光の一部を透過させることができる。このように開口部４１を有することにより時計用文字板１全体としての光の透過性を確保しつつも、上記のように、反射膜４の光の入射側に鼈甲膜３が設けられているため、鼈甲に特有の外観により、観察者に開口部４１の存在が視認されにくい。したがって、このような構成とすることにより、特に優れた光透過性と、優れた美的外観とを両立させることができる。
【００３２】
基板２（時計用文字板１）を平面視した際に、反射膜４において開口部４１が占める面積率として開口率は、１５〜５５％であるのが好ましく、２５〜５０％であるのがより好ましい。反射膜４の開口率が前記範囲内の値であると、光（外光）の透過率を十分優れたものとしつつ、時計用文字板１の美的外観（高級感）を特に優れたものとすることができる。これに対し、反射膜４の開口率が前記下限値未満であると、時計用文字板１全体としての光の透過率を十分に優れたものとすることが困難になる。一方、反射膜４の開口率が前記上限値を超えると、鼈甲膜３の厚さ等によっては、時計用文字板１の美的外観を十分に優れたものとすることが困難になる。
【００３３】
開口部４１は、いかなる形状のものであってもよい。基板２（時計用文字板１）を平面視した際の開口部４１の形状としては、例えば、略円形状、略楕円形状、略多角形状、スリット状等が挙げられる。また、開口部４１は、図２、図３に示すように、基板２（時計用文字板１）を平面視した際に、反射膜４で構成された多数個の島状の領域（反射膜４の実部）を取り囲むように設けられたものであってもよい。これにより、時計用文字板１の外観において、開口部４１の存在をより目立ち難いものとすることができるとともに、時計用文字板１の生産性を特に優れたものとすることができる。
【００３４】
また、図中Ｗで表される開口部４１の幅（開口部４１が略円形である場合には、その直径）は、１０〜１５０μｍであるのが好ましく、３０〜１４０μｍであるのがより好ましく、３５〜１３０μｍであるのがさらに好ましい。開口部４１の幅Ｗが前記範囲内の値であると、時計用文字板１としての光の透過性を十分に高いものとしつつ、時計用文字板１の美的外観（審美性）を特に優れたものとすることができる。これに対し、開口部４１の幅Ｗが前記下限値未満であると、反射膜４の開口率等によっては、時計用文字板１全体としての光の透過率を十分に高めるのが困難になる可能性がある。一方、開口部４１の幅Ｗが前記上限値を超えると、鼈甲膜３の厚さ等によっては、時計用文字板１の外観を十分に優れたものとするのが困難になる可能性がある。
【００３５】
また、図中Ｐで表される開口部４１のピッチは、７０〜５５０μｍであるのが好ましく、８０〜５００μｍであるのがより好ましく、９０〜４５０μｍであるのがさらに好ましい。開口部４１のピッチＰが前記範囲内の値であると、時計用文字板１としての光の透過性を十分に高いものとしつつ、時計用文字板の美的外観（審美性）を特に優れたものとすることができる。なお、開口部４１のピッチとは、隣接する開口部４１−開口部４１間の中心間距離のことを指し、隣接する開口部４１が複数個ある場合には、最も近接した開口部４１との中心間距離のことを指す。
【００３６】
［酸化物被膜］
基板２と反射膜（金属被膜）４との間、言い換えると、反射膜（金属被膜）４の鼈甲膜３に対向する面とは反対側の表面には、酸化物被膜５が設けられている。このように、本実施形態では、主としてプラスチック材料で構成された基板２の表面に、反射膜としての金属被膜４が直接設けられずに、基板２と金属被膜４との間に酸化物被膜５が介在している。これにより、基板２と金属被膜４との密着性（酸化物被膜５を介しての密着性）、特に、後述するような気相成膜により形成される金属被膜４の密着性を向上させることができ、金属被膜４の浮きや剥がれ（剥離）等を効果的に防止することができる。その結果、時計用文字板１は耐久性に優れたものとなる。
【００３７】
酸化物被膜５は、主として金属酸化物で構成されたものである。酸化物被膜５を構成する金属酸化物としては、各種金属の酸化物を用いることができ、好ましくは、Ｆｅ、Ｃｕ、Ｚｎ、Ｎｉ、Ｍｇ、Ｃｒ、Ｍｎ、Ｍｏ、Ｎｂ、Ａｌ、Ｖ、Ｚｒ、Ｓｎ、Ａｕ、Ｐｄ、Ｐｔ、Ａｇ、Ｃｏ、Ｉｎ、Ｗ、Ｔｉ、Ｒｈの酸化物（複合酸化物を含む）が挙げられる。酸化物被膜５が、酸化チタン（複合酸化物を含む）、酸化クロム（複合酸化物を含む）から選択される少なくとも１種を含む材料で構成されたものであると、基板２と金属被膜４との密着性をより優れたものとすることができる。また、酸化物被膜５の構成材料は、金属被膜４を構成する元素のうち少なくとも１種を含むものであってもよい。言い換えると、酸化物被膜５と金属被膜４とは、少なくともこれらが接触する部位において、互いに共通の元素を含む材料で構成されたものであってもよい。例えば、金属被膜４がＭ（ただし、Ｍは金属元素を表す）を含む場合、酸化物被膜５は、ＭＯｎ/２の組成式（ただし、Ｍは金属元素を表し、ｎはＭの価数を示す）で表される金属酸化物を含むものであってもよい。これにより、酸化物被膜５と金属被膜４との密着性がさらに向上する。また、酸化物被膜５は、各部位で均一な組成を有するものであってもよいし、そうでなくてもよい。例えば、酸化物被膜５は、含有成分（組成）が厚さ方向に順次変化するもの（傾斜材料）であってもよい。また、酸化物被膜５は、複数の層を有する積層体であってもよい。また、酸化物被膜５が積層体である場合、例えば、実質的に金属酸化物を含まない材料で構成された層を有していてもよい。より具体的には、酸化物被膜５は、金属酸化物で構成された２つの層の間に、プラスチック材料等で構成された層が介挿された構成を有するものであってもよい。
【００３８】
また、酸化物被膜５の平均厚さは、特に限定されないが、０．００５〜１．０μｍであるのが好ましく、０．００７〜０．５μｍであるのがより好ましく、０．０１〜０．３μｍであるのがさらに好ましい。酸化物被膜５の平均厚さが前記範囲内の値であると、酸化物被膜５の内部応力が高くなるのを十分に防止しつつ、基板２と金属被膜４との密着性を特に優れたものとすることができる。また、酸化物被膜５の平均厚さが前記範囲内の値であると、金属酸化物被膜５の表面における外光の反射を防止する機能が効率よく発揮され、時計用文字板１の美的外観（高級感）を特に優れたものとすることができる。これに対し、酸化物被膜５の平均厚さが前記下限値未満であると、酸化物被膜５、基板２、金属被膜４の構成材料等によっては、基板２と金属被膜４との密着性を向上させる機能が十分に発揮されない可能性がある。また、酸化物被膜５の平均厚さが前記下限値未満であると、酸化物被膜５の形成方法等によっては、酸化物被膜５にピンホールが生じ易くなり、酸化物被膜５を備えることによる効果が十分に発揮されない可能性がある。また、酸化物被膜５の平均厚さが前記上限値を超えると、酸化物被膜５の構成材料、形成方法等によっては、酸化物被膜５での光の透過率が低くなり、時計用文字板１全体としての光の透過率が低下したり、時計用文字板１の審美性（高級感）を低下させる可能性がある。また、酸化物被膜５の平均厚さが前記上限値を超えると、酸化物被膜５の各部位における膜厚のばらつきが大きくなる傾向を示す。また、酸化物被膜５の平均厚さが特に大きい場合は、酸化物被膜５の内部応力が高くなり、クラック等が発生し易くなる。
【００３９】
上述したような時計用文字板１は、いかなる時計に適用されるものであってもよいが、太陽電池を備えたソーラー時計に適用されるものであるのが好ましい。ソーラー時計においては、一般に、文字板（時計用文字板）に優れた光の透過性が求められるとともに、背面側に配された太陽電池による時計全体としての美的外観の低下を防止する機能が求められるが、本発明によれば、これらの要求を同時に満足することができる。すなわち、本発明の時計用文字板は、ソーラー時計に適用した場合に、その効果が顕著に発揮される。
【００４０】
＜時計用文字板の製造方法＞
次に、上述した時計用文字板１の製造方法について説明する。
図４は、図１に示す時計用文字板の製造方法の好適な実施形態を示す断面図、図５は、反射膜を形成する際の気相成膜粒子の進行方向を説明するための図である。
図４に示すように、本実施形態の時計用文字板の製造方法は、基板２を準備する基板準備工程（１ａ）と、基板２の表面の少なくとも一部に、酸化物被膜５を形成する酸化物被膜形成工程（１ｂ）と、酸化物被膜５の表面に、開口部４１を有する反射膜（金属被膜）４を形成する反射膜形成工程（１ｃ、１ｄ）と、反射膜４の表面に鼈甲膜３を形成する鼈甲膜形成工程（１ｅ）とを有する。
【００４１】
［基板準備工程］
基板２としては、前述したようなものを用いることができる。
また、基板２の表面に対しては、例えば、鏡面加工、スジ目加工、梨地加工等の表面加工が施されてもよい。これにより、得られる時計用文字板１の表面の光沢具合にバリエーションを持たせることが可能となる。
また、基板２の表面に対しては、後述する工程に先立ち、各種洗浄処理を施してもよい。これにより、例えば、基板２と酸化物被膜５との密着性を特に優れたものとすることができる。
【００４２】
［酸化物被膜形成工程］
基板２の表面に、主として金属酸化物で構成された酸化物被膜５を形成する（１ｂ）。
上述したように、酸化物被膜５は、基板２および金属被膜４との密着性に優れるものである。このような酸化物被膜５を形成することにより、時計用文字板１全体としての耐久性を特に優れたものとすることができる。
【００４３】
酸化物被膜５の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の気相成膜法、溶射等が挙げられるが、気相成膜法が好ましい。酸化物被膜５の形成方法として気相成膜法を適用することにより、均一な膜厚を有し、均質で、かつ、基板２との密着性が特に優れた酸化物被膜５を確実に形成することができる。その結果、最終的に得られる時計用文字板１の美的外観、耐久性を特に優れたものとすることができる。また、酸化物被膜５の形成方法として気相成膜法を適用することにより、形成すべき酸化物被膜５が比較的薄いものであっても、膜厚のばらつきを十分に小さいものとすることができる。また、反射膜４を気相成膜により形成する場合、酸化物被膜５の形成方法として気相成膜法を適用することにより、時計用文字板１の製造において、製造過程における基板２を気相成膜装置から一旦取り出すことなく、本工程と反射膜形成工程（金属被膜形成工程）とを、引き続いて行うことができる。このため、時計用文字板１の生産性を特に優れたものとすることができる。また、上記のような気相成膜法の中でも、スパッタリングが特に好ましい。酸化物被膜５の形成方法としてスパッタリングを適用することにより、上記のような効果はより顕著なものとなる。すなわち、酸化物被膜５の形成方法としてスパッタリングを適用することにより、均一な膜厚を有し、均質で、かつ、基板２との密着性が特に優れた酸化物被膜５をより確実に形成することができる。その結果、最終的に得られる時計用文字板１の審美的外観、耐久性をさらに優れたものとすることができる。また、酸化物被膜５の形成方法としてスパッタリングを適用することにより、形成すべき酸化物被膜５が比較的薄いものであっても、膜厚のばらつきを特に小さいものとすることができる。なお、上記のような気相成膜法を適用する場合、例えば、酸化物被膜５を構成する金属酸化物に対応する金属をターゲットとして用い、酸素ガスを含む雰囲気中で処理を行うことにより、酸化物被膜５を容易かつ確実に形成することができる。また、酸化物被膜５の形成は、異なる複数の方法、条件を組み合わせて行ってもよい。これにより、前述したような積層体で構成された酸化物被膜５を好適に形成することができる。
【００４４】
［反射膜形成工程（金属被膜形成工程）］
次に、酸化物被膜５の表面に、反射膜（金属被膜）４を形成する（１ｃ、１ｄ）。
反射膜４の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の気相成膜法、溶射等が挙げられるが、気相成膜法が好ましい。反射膜４の形成方法として気相成膜法を適用することにより、均一な膜厚を有し、均質で、かつ、酸化物被膜５との密着性が特に優れた反射膜（金属被膜）４を確実に形成することができる。その結果、最終的に得られる時計用文字板１の審美的外観、耐久性を特に優れたものとすることができる。また、反射膜４の形成方法として気相成膜法を適用することにより、形成すべき反射膜４が比較的薄いものであっても、膜厚のばらつきを十分に小さいものとすることができる。また、上記のような気相成膜法の中でも、スパッタリングが特に好ましい。反射膜４の形成方法としてスパッタリングを適用することにより、上記のような効果はより顕著なものとなる。すなわち、反射膜４の形成方法としてスパッタリングを適用することにより、均一な膜厚を有し、均質で、かつ、酸化物被膜５との密着性が特に優れた反射膜４をより確実に形成することができる。その結果、最終的に得られる時計用文字板１の審美的外観、耐久性、光の透過率をさらに優れたものとすることができる。また、反射膜４の形成方法としてスパッタリングを適用することにより、形成すべき反射膜４が比較的薄いものであっても、膜厚のばらつきを特に小さいものとすることができる。また、反射膜４の形成は、異なる複数の方法、条件を組み合わせて行ってもよい。これにより、前述したような積層体で構成された反射膜４を好適に形成することができる。
【００４５】
本工程で形成する反射膜４は、前述したように、開口部４１を有するものである。本工程では、一旦、開口部４１を有さない反射膜を形成し、その後、当該反射膜に開口部を形成することにより行ってもよいが、本実施形態では、以下に述べるように、反射膜４の成膜と同時に開口部４１を形成する。すなわち、本実施形態では、上記のようにして形成された酸化物被膜５上に、所定のパターンで開口部８１が設けられたマスク（気相成膜用マスク）８を配した状態で、成膜を行うことにより、反射膜４を形成する（１ｃ、１ｄ）。
【００４６】
このように、マスク８を配した状態で成膜を行うことにより、開口部４１を有する反射膜４が形成される。すなわち、反射膜４の成膜と同時に開口部４１が形成される。このようにして反射膜としての反射膜４（開口部４１）を形成することにより、マスク８の開口部８１のパターンに対応する（反転したパターンの）開口部４１を容易かつ確実に形成することができる。また、多数個の時計用文字板１の製造に、マスク８を繰り返し用いることができるため、時計用文字板１の生産性が向上するとともに、各時計用文字板１間での品質のばらつきを抑制することができる。すなわち、時計用文字板１の品質の信頼性が向上する。また、化学的方法（化学的処理）、物理的方法（物理的処理）により開口部を形成する必要がないため、不本意な凹凸のない反射膜４を好適に形成することができる。また、形成すべき開口部４１に対応するパターン（反転したパターン）の開口部８１を有するマスク８を用意することにより、反射膜４の形成条件を大きく変更することなく、多様なパターンの開口部４１を有する時計用文字板１の生産にも好適に対応することができる。すなわち、多品種生産にも効率良く対応することができる。
【００４７】
なお、上記のような気相成膜では、例えば、反射膜４を構成する金属をターゲットとして用い、アルゴンガス等の不活性ガス雰囲気中で処理を行うことにより、反射膜４を容易かつ確実に形成することができる。また、上述した酸化物被膜形成工程を気相成膜法により行う場合、例えば、気相成膜装置内（チャンバー内）の雰囲気ガスの組成を、酸素ガスを含むものから、不活性ガスに置換し、必要に応じて、ターゲットを変更することにより、同一装置内で、酸化物被膜形成工程と金属被膜形成工程とを、（基板２を装置内から取り出すことなく）引き続いて行うことができる。これにより、基板２、酸化物被膜５、反射膜４の密着性が特に優れたものとなるとともに、時計用文字板１の生産性、信頼性も向上する。
【００４８】
また、反射膜４の形成は、異なる複数の方法、条件を組み合わせて行ってもよい。これにより、前述したような積層体で構成された反射膜４を好適に形成することができる。
本工程で用いるマスク８は、形成すべき反射膜４の開口部４１に対応するパターンで配された開口部８１を有している。すなわち、マスク８は、形成すべき開口部４１に対応する部位以外に開口部８１を有するものであり、開口部４１の反転したパターンの開口部８１を有するものであるということができる。
【００４９】
また、本工程において用いるマスク８は、基板２に対向する主面である第１の面８２側から、その反対の主面である第２の面８３側に向かって開口部８１の断面積が減少する断面積減少部８１２を有するものである。言い換えると、開口部８１は、マスク８の主面に垂直な方向に対して所定角度だけ傾斜した傾斜面８１１によって、マスク８の基板２に対向する第１の面８２側から第２の面８３側に向かって、その断面積が減少する断面積減少部８１２を有するものとして設けられている。さらに言い換えると、マスク８は、第１の面８２側における開口部８１よりも第２の面８３側における開口部８１の面積が小さくなるように、第２の面８３側に、開口部８１の中心方向に向かって突出する突出部８４が設けられている。このようなマスク８を用いることにより、反射膜４を形成した後にマスク８を除去する際に、形成された反射膜４に欠陥等が生じるのを効果的に防止することができる。その結果、得られる時計用文字板１の信頼性を優れたものとすることができる。
【００５０】
マスク８の開口部８１（断面積減少部８１２）において、開口部８１の断面積が最小となる断面積最小部８１３での断面積をＳ０’［μｍ２］、開口部８１の断面積が最大となる断面積最大部８１４での断面積（図示の構成では、第１の面８２における開口部８１の断面積）をＳ１’［μｍ２］としたとき、０．０１≦Ｓ０’／Ｓ１’≦０．９５の関係を満足するのが好ましく、０．０５≦Ｓ０’／Ｓ１’≦０．９０の関係を満足するのがより好ましく、０．１０≦Ｓ０’／Ｓ１’≦０．８５の関係を満足するのがさらに好ましい。このような関係を満足することにより、後のマスク除去工程においてマスク８を除去する際に、形成された反射膜４に欠陥等が生じるのをより効果的に防止することができ、得られる時計用文字板１の信頼性を特に優れたものとすることができる。これに対し、Ｓ０’／Ｓ１’の値が前記下限値未満であると、マスク８の構成材料等によっては、マスク８の形状の安定性が低下し、反射膜４の形成時にマスク８が変形してしまう可能性がある。このような変形が生じると、所望の形状の開口部４１を有する反射膜４を形成するのが困難になる可能性がある。また、マスク８の耐久性が低下し、時計用文字板１の生産性が低下する傾向が顕著になる可能性がある。一方、Ｓ０’／Ｓ１’の値が前記上限値を超えると、マスク８の構成材料、反射膜４の構成材料等によっては、マスク８が断面積減少部８１２を有することによる効果が十分に発揮されず、時計用文字板１の美的外観等を十分に優れたものとするのが困難になる可能性がある。
【００５１】
マスク８の厚さは、特に限定されないが、通常、形成すべき反射膜４の厚さと同等またはそれ以上の厚さであるのが好ましい。これにより、目的とする形状の開口部４１を有する反射膜４を、より確実に形成することができる。
形成すべき反射膜４の厚さをＴＲ［μｍ］、マスク８の厚さをＴＭ［μｍ］としたとき、２９≦ＴＭ−ＴＲ≦１９９の関係を満足するのが好ましく、４９≦ＴＭ−ＴＲ≦１４９の関係を満足するのがより好ましい。これにより、上述した効果はより顕著なものとなる。
【００５２】
マスク８の具体的な厚さは、形成すべき反射膜４の厚さ等にもよるが、３０〜２００μｍであるのが好ましく、５０〜１５０μｍであるのがより好ましい。
このようなマスク８は、例えば、板上の部材を用意し、これに、エッチング等の化学的処理を施したり、レーザー光等のエネルギー線の照射、旋盤処理等の機械的処理（物理的処理）を施したりする等して、開口部８１を形成することにより得ることができる。
【００５３】
マスク８はいかなる材料で構成されたものであってもよく、マスク８の構成材料としては、各種金属材料、各種セラミックス材料、各種プラスチック材料等が挙げられる。中でも、マスク８の構成材料としては、金属材料が好ましい。マスク８が金属材料で構成されたものであると、マスク８の耐久性を特に優れたものとすることができる。その結果、時計用文字板１の生産性を特に優れたものとすることができるとともに、多数個の時計用文字板１において品質のばらつきを抑制することができ、時計用文字板１の信頼性が向上する。また、金属材料は、一般に、適度な弾性を有しており、形状の追従性が高いものが多く、基板２（製造すべき時計用文字板１）が平板状のものに限らず、湾曲板状等のものであっても、好適に適用することができる。また、１種類のマスク８を異なる形状の基板２（例えば、平板状の基板２、湾曲板状の基板２）に対しても、共通して利用することができる。
【００５４】
特に、本実施形態では、マスク８として、磁性材料（常磁性、強磁性を有する材料）を含む材料で構成されたものを用いている。そして、基板２のマスク８に対向する面とは反対の面側には図示しない磁石が配されており、これにより、マスク８と、反射膜としての反射膜４が形成されるべきワークとしての基板２（酸化物被膜５で被覆された基板２）とを、確実に密着させることができる。その結果、基板２上において、目的以外の部位に反射膜４が形成されるのをより確実に防止することができ、最終的に得られる時計用文字板１の美的外観および電磁波の透過性を確実に優れたものとすることができる。すなわち、製造される時計用文字板１の信頼性を特に優れたものとすることができる。
【００５５】
磁石は、例えば、永久磁石であってもよいし、電磁石であってもよい。
上記のように、本実施形態において、マスク８は、磁性材料を含む材料で構成されたものであるが、マスク８は、例えば、実質的に磁性材料のみで構成されるものであってもよいし、他の成分を含むものであってもよい。
また、マスク８は、図示しない表面層を有するものであってもよい。これにより、例えば、マスク８の耐久性を特に優れたものとすることができたり、成膜時に、マスク８上に反射膜４の構成材料が強固に付着するのを効果的に防止することができる。このような表面層を構成する材料としては、例えば、ポリテトラフルオロエチレン（ＰＴＦＥ）等のフッ素系樹脂、シリコーン系樹脂、ダイヤモンド様炭素（ＤＬＣ）等が挙げられる。
【００５６】
また、本工程を気相成膜により行う場合、気相成膜は、例えば、基板２の主面（反射膜４で被覆すべき主面）の法線方向に対して所定の角度θだけ傾斜した方向から、反射膜４の構成材料で構成された気相成膜粒子（例えば、スパッタリングの場合はスパッタ粒子）を基板２上に入射させるように行ってもよい。これにより、形成される反射膜４に不本意な膜厚のばらつきが発生するのを効果的に防止することができる。また、基板２の主面（反射膜４で被覆すべき主面）の法線方向に対して所定の角度θだけ傾斜した方向から反射膜４の構成材料で構成された気相成膜粒子を基板２上に入射させるようにすることにより、開口部８１内における突出部８４の裏側の領域にも確実に気相成膜粒子を供給することができ、マスク８の開口部８１に対応する形状の反射膜４をより確実に形成することができる。
【００５７】
このような場合、気相成膜粒子の入射方向と基板２の主面の法線方向とでなす角度θは、特に限定されないが、１〜５０°であるのが好ましく、３〜４０°であるのがより好ましく、５〜３０°であるのがさらに好ましい。角度θが前記範囲内の値であると、形成される反射膜４に不本意な膜厚のばらつきが発生するのをより効果的に防止することができる。
【００５８】
また、気相成膜粒子は一方向からだけではなく、基板２に対し複数の方向から入射させるのが好ましい。これにより、不本意な膜厚のばらつきが抑制された好適な反射膜４を、容易かつ確実に形成することができ、得られる時計用文字板１についての美的外観および光の透過性を特に優れたものとすることができる。また、時計用文字板１を、様々な方向から見た際における質感のばらつき等がより効果的に抑制されたものとして得ることができる。
【００５９】
複数の方向から気相成膜粒子を入射させる方法としては、例えば、複数の気相成膜用の材料である気相成膜源（ターゲット、蒸着源等）を用意し、これらを異なる部位に設置し、これら複数の気相成膜源から同時または順番に気相成膜粒子を発生させる方法も挙げられるが、例えば、基板２と気相成膜源とを相対的に移動（変位）させつつ、気相成膜源から気相成膜粒子を発生させる方法が挙げられる。基板２と気相成膜源とを相対的に移動（変位）させる方法としては、例えば、基板２を固定した状態で気相成膜源を移動（変位）させる方法、気相成膜源を固定した状態で基板２を移動（変位）させる方法、気相成膜源および基板２をともに移動（変位）させる方法が挙げられる。中でも、基板２を移動（変位）させる場合、気相成膜源を固定する従来の気相成膜装置をそのまま使用しやすいという効果が得られる。
【００６０】
以下、基板２を移動（変位）させる方法について、図５を参照しつつ、より具体的に説明する。
図５に示す構成では、基板２の主面の法線と軸９の長手方向とのなす角が、所定の角度θを維持するように、基板２を、軸９上でこまのように回転させる構成になっている。言い換えると、図５に示す構成では、軸９の延長線が基板２の表面（入射面）に接触する部位における基板２の主面の法線が、軸９を中心とした円錐の周面を形成するように、基板２が回転する。このような構成であることにより、例えば、気相成膜粒子の入射方向に対して、基板２の主面の法線が角度θだけ傾斜した状態を維持しつつ、気相成膜粒子の入射方向を経時的に変化させることができる。これにより、好適な形状の開口部４１を有する反射膜４を、容易かつ確実に形成することができ、得られる時計用文字板１についての美的外観および電磁波の透過性を特に優れたものとすることができる。また、時計用文字板１を、様々な方向から見た際における質感のばらつき等がより効果的に抑制されたものとして得ることができる。
【００６１】
角度θの値は、経時的に変化するものであってもよい。このように、角度θの値が経時的に変化する場合、その最大値が前述した範囲に含まれるものであるのが好ましい。また、例えば、気相成膜時に、角度θがゼロとなる時点が存在してもよい。
なお、角度θとしては、気相成膜源と金属被膜を形成すべき基材とを結ぶ直線と、基材の法線とのなす角を採用することができる。
【００６２】
反射膜４を形成した後、マスク８を除去する（１ｄ）。これにより、基板２の酸化物被膜５、反射膜４が被覆された側の面において、マスク８の開口部８１に対応する部位は酸化物被膜５が露出した状態となり、それ以外の部位は反射膜４（実部）で被覆された状態となる。
マスク８の除去は、酸化物被膜５、反射膜４が設けられた基板２上から、マスク８を剥離することにより行うことができる。上述したようにマスク８は、断面積減少部を有するものであるため、本工程においてマスクを除去する際に、先の工程で形成された反射膜４に不本意な剥離等の不都合が発生するのをより確実に形成することができる。
【００６３】
［鼈甲膜形成工程］
次に、反射膜４の表面に、鼈甲膜３を形成する（１ｅ）。これにより、時計用文字板１が得られる。
鼈甲膜３の形成は、例えば、予め膜状に成形された鼈甲材を反射膜４の表面に接合することにより行うことができる。鼈甲材と反射膜４との接合は、例えば、鼈甲材および／または反射膜４を加熱した状態で、前記鼈甲材を反射膜４に密着させることにより行うことができる。また、鼈甲材と反射膜４との接合は、粘着剤、接着剤で構成された層を介して行ってもよい。
【００６４】
また、一般に溶媒（溶剤）として用いられる材料に、鼈甲を溶解または分散させて得られる液体を、鼈甲膜形成用材料として用いてもよい。このような鼈甲膜形成用材料として用いることにより、鼈甲膜３の形成方法、形成条件の自由度が広がり、比較的薄い鼈甲膜であっても好適に形成することができる。鼈甲膜形成用材料を用いた鼈甲膜３の形成方法としては、例えば、スピンコート、ディッピング、刷毛塗り、噴霧塗装、静電塗装、電着塗装等の塗装等が挙げられる。
【００６５】
《第２実施形態》
次に、本発明の第２実施形態の時計用文字板およびその製造方法について説明する。以下、前述した実施形態との違いを中心に説明し、同様の事項については、その説明を省略する。
＜時計用文字板＞
図６は、本発明の時計用文字板の第２実施形態を示す断面図である。
【００６６】
図６に示すように、本実施形態の時計用文字板１は、基板（基材）２と、鼈甲膜３と、基板２の鼈甲膜３に対向する面とは反対の面側に設けられた反射膜（金属被膜）４と、基板２および反射膜４に接触するようにして設けられた酸化物被膜５とを有している。すなわち、基板（基材）２と、鼈甲膜３と、反射膜（金属被膜）４と、酸化物被膜５との配置が異なる以外は、前述した実施形態と同様である。
【００６７】
図６に示すように、本実施形態の時計用文字板１において、鼈甲膜３は、反射膜４とは接触しておらず、鼈甲膜３と反射膜４との間に、基板２および酸化物被膜５とが介挿された構成を有している。このような構成を有することにより、反射膜４の表面（鼈甲膜３に対向する面）で反射された光は、直接鼈甲膜３に入射せず、基板２等を介して、鼈甲膜３に入射することとなる。これにより、観察者に、鼈甲膜３を、実際の厚さよりも厚みのあるものと認識させることができ、時計用文字板１の外観を、より重厚感のあるものとすることができる。また、鼈甲膜３の厚さが比較的薄いものであっても、鼈甲の質感を十分に発揮させることができる。すなわち、本実施形態のような構成とすることにより、限られた資源としての鼈甲の使用量を抑制しつつ、特に優れた外観の時計用文字板１を得ることができる。また、鼈甲膜３と反射膜４との間に、基板２および酸化物被膜５とが介挿された構成を有することにより、開口部４１の存在をより目立ちにくいものとすることができ、時計用文字板１の美的外観を向上させる上で有利である。また、開口部４１の大きさが比較的大きい場合や、開口率が比較的大きい場合であっても、開口部４１の存在を十分に目立ちにくいものとすることができるため、時計用文字板１の美的外観を十分に優れたものとしつつ、時計用文字板１全体としての光透過性を特に優れたものとすることができる。
また、本実施形態においては、鼈甲膜３が基板２と接触している。一般に、鼈甲は、金属材料との親和性よりも、基板２を構成するプラスチック材料との親和性に優れている。したがって、図６に示すような構成であると、鼈甲膜３の密着性が優れたものとなり、時計用文字板１全体としての耐久性、信頼性が向上する。
【００６８】
＜時計用文字板の製造方法＞
次に、上述した時計用文字板１の製造方法について説明する。
図７は、図６に示す時計用文字板の製造方法の好適な実施形態を示す断面図である。
図７に示すように、本実施形態の時計用文字板の製造方法は、基板２を準備する基板準備工程（２ａ）と、基板２の表面の少なくとも一部に、酸化物被膜５を形成する酸化物被膜形成工程（２ｂ）と、酸化物被膜５の表面に、開口部４１を有する反射膜（金属被膜）４を形成する反射膜形成工程（２ｃ、２ｄ）と、基板２の反射膜４が設けられた面とは反対側の表面に鼈甲膜３を形成する鼈甲膜形成工程（２ｅ）とを有する。すなわち、鼈甲膜３を形成する部位が異なる以外は、前述した実施形態と同様である。
【００６９】
《時計》
次に、上述したような本発明の時計用文字板１を備えた本発明の時計について説明する。
本発明の時計は、上述したような本発明の時計用文字板を有するものである。なお、本発明の時計を構成する前記時計用文字板（本発明の時計用文字板）以外の部品としては、公知のものを用いることができるが、以下に、本発明の時計の構成の一例について説明する。
【００７０】
図８は、本発明の時計（腕時計）の好適な実施形態を示す断面図である。
図８に示すように、本実施形態の腕時計（携帯時計）１００は、胴（ケース）１０２と、裏蓋１０３と、ベゼル（縁）１０４と、ガラス板（カバーガラス）１０５とを備えている。また、ケース１０２内には、前述したような時計用文字板１と、太陽電池１１と、ムーブメント１０１とが収納されており、さらに、図示しない針（指針）等が収納されている。
【００７１】
ガラス板１０５は、通常、透明性の高い透明ガラスやサファイア等で構成されている。これにより、時計用文字板１の美的外観を十分に発揮させることができるとともに、太陽電池１１に十分な光量の光を入射させることができる。
ムーブメント１０１は、太陽電池１１の起電力を利用して、指針を駆動する。
図８中では省略しているが、ムーブメント１０１内には、例えば、太陽電池１１の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて輪列機構を１秒毎に指針を駆動するステップモーターや、ステップモーターの動きを指針に伝達する輪列機構等を備えている。
また、ムーブメント１０１は、図示しない電波受信用のアンテナを備えている。そして、受信した電波を用いて時刻調整等を行う機能を有している。
【００７２】
太陽電池１１は、光エネルギーを電気エネルギーに変換する機能を有する。そして、太陽電池１１で変換された電気エネルギーは、ムーブメントの駆動等に利用される。
太陽電池１１は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００７３】
胴１０２には巻真パイプ１０６が嵌入・固定され、この巻真パイプ１０６内にはりゅうず１０７の軸部１０７１が回転可能に挿入されている。
胴１０２とベゼル１０４とは、プラスチックパッキン１０８により固定され、ベゼル１０４とガラス板１０５とはプラスチックパッキン１０９により固定されている。
また、胴１０２に対し裏蓋１０３が嵌合（または螺合）されており、これらの接合部（シール部）１１５には、リング状のゴムパッキン（裏蓋パッキン）１１４が圧縮状態で介挿されている。この構成によりシール部１１５が液密に封止され、防水機能が得られる。
【００７４】
りゅうず１０７の軸部１０７１の途中の外周には溝１０７２が形成され、この溝１０７２内にはリング状のゴムパッキン（りゅうずパッキン）１１３が嵌合されている。ゴムパッキン１１３は巻真パイプ１０６の内周面に密着し、該内周面と溝１０７２の内面との間で圧縮される。この構成により、りゅうず１０７と巻真パイプ１０６との間が液密に封止され防水機能が得られる。なお、りゅうず１０７を回転操作したとき、ゴムパッキン１１３は軸部１０７１と共に回転し、巻真パイプ１０６の内周面に密着しながら周方向に摺動する。
【００７５】
なお、上記の説明では、時計の一例として、腕時計（携帯時計）を挙げて説明したが、本発明は、腕時計以外の携帯時計、置時計、掛け時計等の他の種類の時計にも同様に適用することができる。
また、上記の説明では、時計の一例として、ソーラー時計（特に、ソーラー電波時計）を挙げて説明したが、本発明は、ソーラー時計以外の時計（例えば、ソーラー電波時計以外の電波時計等）にも同様に適用することができる。
【００７６】
以上、本発明の好適な実施形態について説明したが、本発明は、これらに限定されるものではない。
例えば、本発明の時計用文字板は、上述したような方法により製造されたものに限定されず、いかなる方法で製造されたものであってもよい。
また、前述した実施形態では、反射膜が開口部を有するものとして説明したが、反射膜は開口部を有していないものであってもよい。
【００７７】
また、上述した実施形態では、基板と反射膜との間に、酸化物被膜を有するものとして説明したが、本発明の時計用文字板は、必ずしも、酸化物被膜を有していなくてもよい。
また、本発明の時計用文字板は、上述した構成に加えて、他の構成を有するものであってもよい。例えば、鼈甲膜の表面等には、コート層が設けられていてもよい。これにより、例えば、色調等を調整し、時計用文字板の美的外観をさらに優れたものにしたり、時計用文字板全体としての、耐食性、耐候性、耐水性、耐油性、耐擦傷性、耐摩耗性、耐変色性等の各種特性を向上させたりすることができる。なお、このようなコート層は、例えば、時計用文字板の使用時等において除去されるものであってもよい。また、例えば、基板と酸化物被膜との間や、酸化物被膜と金属被膜との間、金属被膜と鼈甲膜との間、基板と鼈甲膜との間等には、少なくとも１層の中間層が設けられていてもよい。
【実施例】
【００７８】
次に、本発明の具体的実施例について説明する。
１．時計用文字板の製造
（実施例１）
以下に示すような方法により、時計用文字板を製造した。
まず、ポリカーボネートを用いて、圧縮成形により、時計用文字板の形状を有する基板（基材）を作製し、その後、必要箇所を切削、研磨した。得られた基板は、略円盤状をなし、直径：２７ｍｍ×厚さ：０．５ｍｍであった。
【００７９】
次に、この基板を洗浄した。基板の洗浄としては、まず、アルカリ浸漬脱脂を３０秒間行い、その後、中和を１０秒間、水洗を１０秒間、純水洗浄を１０秒間行った。
このようにして洗浄を行った基板の表面に、ＴｉＯ２で構成される酸化物被膜を、以下に説明するようなスパッタリングにより形成した（酸化物被膜形成工程）。
まず、洗浄済みの基板をスパッタリング装置内に取付け、その後、装置内を予熱しながら、スパッタリング装置内を３×１０−３Ｐａまで排気（減圧）した。次に、アルゴン流量：４０ｍｌ／分でアルゴンガスを導入するとともに、酸素流量：１０ｍｌ／分で酸素を導入した。このような状態で、ターゲットとしてＴｉを用い、投入電力：１４００Ｗ、処理時間：２．５分間という条件で放電を行うことにより、ＴｉＯ２で構成される酸化物被膜を形成した。このようにして形成された酸化物被膜の平均厚さは、０．０５μｍであった。
【００８０】
引き続き、以下のようにして、酸化物被膜の表面に、Ａｇ−Ａｕ合金で構成される反射膜（金属被膜）をスパッタリングにより形成した（反射膜形成工程（金属被膜形成工程））。
まず、酸化物被膜の表面に、正方形の開口部が規則正しく配列した網目状の（正方格子状の）マスク（図２参照）を配した状態で、このマスクを、酸化物被膜が設けられた基板を介して、スパッタリング装置内に設置された磁石に吸着させた。これにより、基板と、マスクとが密着し、基板とマスクとの相対的な移動が規制された状態になった。マスクとしては、ステンレス鋼（ＳＵＳ４４４）で構成されたものであり、その厚さは１００μｍであった。また、このマスクは、図４に示すような断面積減少部を有するものであった。また、マスクの開口部の断面積が最小となる断面積最小部での断面積をＳ０’［μｍ２］、開口部の断面積が最大となる断面積最大部での断面積をＳ１’［μｍ２］としたとき、Ｓ０’／Ｓ１’の値は、０．７０であった。
【００８１】
次に、装置内を３×１０−３Ｐａまで排気（減圧）し、その後、アルゴンガス流量：３５ｍｌ／分でアルゴンガスを導入した。このような状態で、ターゲットとしてＡｇ−Ａｕ合金を用い、投入電力：１４００Ｗ、処理時間：２．０分間という条件で放電を行うことにより、Ａｇで構成される反射膜を形成した。このとき、図５に示すように、基板の主面の法線と軸の長手方向とのなす角が、１５°を維持するように、基板を軸上でこまのように回転させることにより、基板の主面（反射膜で被覆すべき主面）の法線方向に対して１５°（角度θ）だけ傾斜した方向から、反射膜の構成材料で構成された気相成膜粒子（スパッタ粒子）を基板上に入射させるようにした。このようにして形成された反射膜の平均厚さは、０．２０μｍであった。また、形成された反射膜は、マスクで被覆された部位に開口部を有するものであった。
【００８２】
次に、酸化物被膜と、開口部を有する反射膜とが設けられた基板をスパッタリング装置内から取り出し、マスクを除去した。
次に、上記のようにして得られた、酸化物被膜と反射膜とで被覆された基板を洗浄した。洗浄としては、まず、アルカリ浸漬脱脂を３０秒間行い、その後、中和を１０秒間、水洗を１０秒間、純水洗浄を１０秒間行った。
【００８３】
一方、板状の鼈甲材を用意し、その表面をサンドペーパーで研磨した後、熱プレスを行うことにより、平均厚さが約１５０μｍの表面が平滑な鼈甲膜を得た。
次に、鼈甲膜を、上記のようにして形成された反射膜の表面に接合し、これにより、時計用文字板を得た（鼈甲膜形成工程）。鼈甲膜の接合は、酸化物被膜、反射膜で被覆された基板、および、鼈甲膜を９５℃に加熱した状態で、密着させ、その後、放冷することにより行った。
なお、基板、酸化物被膜、金属被膜（反射膜）および鼈甲膜の厚さは、ＪＩＳ  Ｈ  ５８２１で規定される顕微鏡断面試験方法に従い測定した。
【００８４】
（実施例２〜５）
時計用文字板の製造に用いる基板の構成材料、厚さを表１に示すようにするとともに、酸化物被膜、反射膜、鼈甲膜が表１に示したような構成となるように各工程の処理条件を調整（各工程で使用する材料の変更を含む）した以外は、前記実施例１と同様にして時計用文字板を製造した。
【００８５】
（実施例６）
基板の酸化物被膜、反射膜が設けられた側の面とは反対側の表面に、鼈甲膜を形成した以外は、前記実施例１と同様にして時計用文字板を製造した。
（実施例７〜１０）
時計用文字板の製造に用いる基板の構成材料、厚さを表１に示すようにするとともに、酸化物被膜、反射膜、鼈甲膜が表１に示したような構成となるように各工程の処理条件を調整（各工程で使用する材料の変更を含む）した以外は、前記実施例６と同様にして時計用文字板を製造した。
（実施例１１）
反射膜形成工程において、マスクを用いなかった以外は、前記実施例６と同様にして時計用文字板を製造した。
【００８６】
（比較例１）
まず、板状の鼈甲材を用意し、その表面をサンドペーパーで研磨した。その後、熱プレスを行うことにより、直径：２７ｍｍ×厚さ：０．５ｍｍの略円盤状をなす、鼈甲からなる時計用文字板を得た。
（比較例２）
反射膜形成工程を省略した以外は、前記実施例１と同様にして時計用文字板を製造した。
【００８７】
（比較例３）
まず、Ａｇを用いて、鋳造により、時計用文字板の形状を有する基板を作製し、その後、必要箇所を切削、研磨した。得られた基板は、略円盤状をなし、直径：２７ｍｍ×厚さ：０．５ｍｍであった。
その後、得られた基板の表面に、前記実施例１と同様にして鼈甲膜を形成することにより、時計用文字板を得た。
【００８８】
各実施例および各比較例の時計用文字板の構成とともに、文字板の製造に用いたマスクの構成、金属膜形成時における基板の主面の垂線方向とスパッタリング粒子の進行方向とのなす角θを表１にまとめて示す。なお、表１中、ポリカーボネートをＰＣで示し、アクリロニトリル−ブタジエン−スチレン共重合体（ＡＢＳ樹脂）をＡＢＳ、ポリエチレンテレフタレートをＰＥＴで示した。また、各実施例および各比較例で用いた鼈甲膜は、いずれも、光の透過率が１０〜５０％の範囲内のものであった。
【００８９】
【表１】
2008164530.tif 000003
【００９０】
２．時計用文字板の外観評価
前記各実施例および各比較例で製造した各時計用文字板について、目視による観察を行い、これらの外観を以下の６段階の基準に従い、評価した。
◎◎：高級感があり、きわめて優良な外観を呈している。
◎：高級感があり、優良な外観を呈している。
○：高級感があり、良好な外観を呈している。
△：高級感に劣る。または、美的外観がやや不良である。
×：美的外観が不良である。
××：美的外観がきわめて不良である。
【００９１】
３．電波透過性の評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
【００９２】
次に、時計ケース内に、腕時計用内部モジュール（ムーブメント）および、時計用文字板を組み込み、この状態での電波の受信感度を測定した。
時計用文字板を組み込まない状態での受信感度を基準とし、時計用文字板を組み込んだ場合における受信感度の低下量（ｄＢ）を以下の５段階の基準に従い、評価した。電波の受信感度の低下が低いものほど、文字板の電波透過性は優れたものであるといえる。
【００９３】
◎：感度の低下が認められない（検出限界以下）。
○：感度の低下が０．７ｄＢ未満で認められる。
△：感度の低下が０．７ｄＢ以上１．０ｄＢ未満。
×：感度の低下が１．０ｄＢ以上１．５ｄＢ未満。
××：感度の低下が１．５ｄＢ以上。
【００９４】
４．時計用文字板の光透過性評価
前記各実施例および各比較例で製造した各時計用文字板について、以下のような方法により、光透過性を評価した。
まず、太陽電池と各時計用文字板とを暗室にいれた。その後、太陽電池単体でその受光面に対し、所定距離離間した蛍光灯（光源）からの光を入射させた。この際、太陽電池の発電電流をＡ［ｍＡ］とした。次に、前記太陽電池の受光面の上面に時計用文字板を重ね合わせた状態で、前記と同様に所定距離離間した蛍光灯（光源）からの光を入射させた。この状態での、太陽電池の発電電流をＢ［ｍＡ］とした。そして、（Ｂ／Ａ）×１００で表される時計用文字板の光透過率を算出し、以下の６段階の基準に従い、評価した。時計用文字板の光透過率が大きいほど、時計用文字板の光透過性は優れたものであるといえる。
【００９５】
◎◎：３５％以上。
◎：３２％以上３５％未満。
○：２８％以上３２％未満。
△：２５％以上２８％未満。
×：１７％以上２５％未満。
××：１７％未満。
【００９６】
その後、前記各実施例および各比較例で製造した時計用文字板を用いて、図８に示すような腕時計を製造した。そして、製造された各腕時計を暗室にいれた。その後、時計の文字板側の面（ガラス板側の面）から、所定距離離間した蛍光灯（光源）からの光を入射させた。この際、光の照射強度が次第に大きくなるように照射強度を一定の速度で変化させた。その結果、本発明の時計では、比較的照射強度が小さい場合でもムーブメントが駆動した。これに対し、比較例３の時計では、比較的照射強度が大きい場合でもムーブメントの駆動が確認されなかった。
【００９７】
５．被膜（酸化物被膜、反射膜、鼈甲膜）の密着性評価（耐久性評価）
前記各実施例および各比較例で製造した各時計用文字板について、以下に示すような２種の試験を行い、被膜（酸化物被膜、反射膜、鼈甲膜）の密着性を評価した。
５−１．折り曲げ試験
各時計用文字板について、直径４ｍｍの鉄製の棒材を支点とし、時計用文字板の中心を基準に２０°の折り曲げを行った後、時計用文字板の外観を目視により観察し、これらの外観を以下の４段階の基準に従い、評価した。折り曲げは、圧縮／引っ張りの両方向について行った。
◎：被膜の浮き、剥がれ等が全く認められない。
○：被膜の浮きがほとんど認められない。
△：被膜の浮きがはっきりと認められる。
×：被膜のひび割れ、剥離がはっきりと認められる。
【００９８】
５−２．熱サイクル試験
各時計用文字板を、以下のような熱サイクル試験に供した。
まず、時計用文字板を、２０℃の環境下に１．５時間、次いで、６０℃の環境下に２時間、次いで、２０℃の環境下に１．５時間、次いで、−２０℃の環境下に３時間静置した。その後、再び、環境温度を２０℃に戻し、これを１サイクル（８時間）とし、このサイクルを合計３回繰り返した（合計２４時間）。
【００９９】
その後、時計用文字板の外観を目視により観察し、これらの外観を以下の４段階の基準に従い、評価した。
◎：被膜の浮き、剥がれ等が全く認められない。
○：被膜の浮きがほとんど認められない。
△：被膜の浮きがはっきりと認められる。
×：被膜のひび割れ、剥離がはっきりと認められる。
これらの結果を表２に示す。
【０１００】
【表２】
2008164530.tif 000004
【０１０１】
表２から明らかなように、本発明の時計用文字板は、いずれも優れた美的外観を有するとともに、電磁波透過性に優れていた。
これに対し、比較例では、満足な結果が得られなかった。すなわち、反射膜を有していない比較例１、２の時計用文字板は、美的外観に劣ったものであった。また、金属製の基板を用いた比較例３の時計用文字板では、電磁波の透過性に劣っていた。
また、各実施例および各比較例で得られた時計用文字板を用いて、図８に示すような時計を組み立てた。このようにして得られた各時計について、上記と同様の試験、評価を行ったところ、上記と同様の結果が得られた。
【図面の簡単な説明】
【０１０２】
【図１】本発明の時計用文字板の第１実施形態を示す断面図である。
【図２】反射膜が有する開口部の形状（パターン）の一例を説明するための模式的な平面図である。
【図３】反射膜が有する開口部の形状（パターン）の他の一例を説明するための模式的な平面図である。
【図４】図１に示す時計用文字板の製造方法を示す断面図である。
【図５】反射膜を形成する際の気相成膜粒子の進行方向を説明するための図である。
【図６】本発明の時計用文字板の第２実施形態を示す断面図である。
【図７】図６に示す時計用文字板の製造方法を示す断面図である。
【図８】本発明の時計（携帯時計）の好適な実施形態を示す部分断面図である。
【符号の説明】
【０１０３】
１…時計用文字板  ２…基板（基材）  ３…鼈甲膜  ３１…第１の面  ３２…第２の面  ４…反射膜（金属被膜）  ４１…開口部  ５…酸化物被膜  ８…マスク（気相成膜用マスク）  ８１…開口部  ８１１…傾斜面  ８１２…断面積減少部  ８１３…断面積最小部  ８１４…断面積最大部  ８２…第１の面  ８３…第２の面  ８４…突出部  ９…軸  １１…太陽電池  １０１…ムーブメント  １０２…胴（ケース）  １０３…裏蓋  １０４…ベゼル（縁）  １０５…ガラス板（カバーガラス）  １０６…巻真パイプ  １０７…りゅうず  １０７１…軸部  １０７２…溝  １０８…プラスチックパッキン  １０９…プラスチックパッキン  １１３…ゴムパッキン（りゅうずパッキン）  １１４…ゴムパッキン（裏蓋パッキン）  １１５…接合部（シール部）  １００…腕時計（携帯時計）
【図１】
2008164530.tif 000005
【図２】
2008164530.tif 000006
【図３】
2008164530.tif 000007
【図４】
2008164530.tif 000008
【図５】
2008164530.tif 000009
【図６】
2008164530.tif 000010
【図７】
2008164530.tif 000011
【図８】
2008164530.tif 000012